(57)【要約】【課題】優れた圧電特性を確実に発揮することができるスカンジウムアルミニウム窒化物からなる圧電体薄膜、及びその製造方法すること。【解決手段】スパッタリングにより得られ、かつスカンジウムアルミニウム窒化物からなる圧電体薄膜１である。その炭素原子の含有率が２．５ａｔ％以下である。圧電体薄膜１の製造にあたっては、少なくとも窒素ガスを含む雰囲気下で、炭素原子の含有率が５ａｔ％以下のスカンジウムアルミニウム合金ターゲット材からスカンジウムとアルミニウムとを基板上に同時にスパッタリングする。また、合金ターゲット材の対向面に対して斜めからイオンビームを照射してスパッタリングすることもできる。また、Ｓｃターゲット材とＡｌターゲット材からアルミニウムとスカンジウムとを基板上に同時にスパッタリングすることもできる。【選択図】図１
2014236051.tif 000002
【特許請求の範囲】
【請求項１】
スパッタリングにより得られ、かつスカンジウムアルミニウム窒化物からなる圧電体薄膜（１）であって、
炭素原子の含有率が２．５ａｔ％以下であることを特徴とする圧電体薄膜（１）。
【請求項２】
上記炭素原子の含有率が１．５ａｔ％以下であることを特徴とする請求項１に記載の圧電体薄膜（１）。
【請求項３】
上記炭素原子の含有率が０．７５ａｔ％以下であることを特徴とする請求項１に記載の圧電体薄膜（１）。
【請求項４】
請求項１〜３のいずれか１項に記載の圧電体薄膜（１）を製造する方法において、
少なくとも窒素ガスを含む雰囲気下で、スカンジウムアルミニウム合金からなる合金ターゲット材（１０）から、スカンジウム（１０１）とアルミニウム（１０２）とを基板（２）上に同時にスパッタリングすることにより、上記圧電体薄膜（１）を製造する一元スパッタリング工程を有し、
上記合金ターゲット材（１０）は、炭素原子の含有率が５ａｔ％以下のスカンジウムアルミニウム合金からなることを特徴とする圧電体薄膜（１）の製造方法。
【請求項５】
上記合金ターゲット材（１０）は、炭素原子の含有率が３ａｔ％以下のスカンジウムアルミニウム合金からなることを特徴とする請求項４に記載の圧電体薄膜（１）の製造方法。
【請求項６】
上記合金ターゲット材（１０）は、炭素原子の含有率が１．５ａｔ％以下のスカンジウムアルミニウム合金からなることを特徴とする請求項４に記載の圧電体薄膜（１）の製造方法。
【請求項７】
請求項１〜３のいずれか１項に記載の圧電体薄膜（１）を製造する方法において、
少なくとも窒素ガスを含む雰囲気下で、スカンジウムからなるＳｃターゲット材とアルミニウムからなるＡｌターゲット材から、アルミニウムとスカンジウムとを基板上に同時にスパッタリングすることにより、上記圧電体薄膜（１）を製造する二元スパッタリング工程を有し、
上記圧電体薄膜は、一般式ＳｃxＡｌ1-xＮ（０＜ｘ＜１）で表されるスカンジウムアルミニウム窒化物からなり、上記Ｓｃターゲット材は、炭素原子の含有率が５／ｘ
ａｔ％以下のスカンジウムからなることを特徴とする圧電体薄膜（１）の製造方法。
【請求項８】
上記Ｓｃターゲット材は、炭素原子の含有率が３／ｘ ａｔ％以下のスカンジウムからなることを特徴とする請求項７に記載の圧電体薄膜（１）の製造方法。
【請求項９】
上記Ｓｃターゲット材は、炭素原子の含有率が１．５／ｘ ａｔ％以下のスカンジウムからなることを特徴とする請求項７に記載の圧電体薄膜（１）の製造方法。
【請求項１０】
請求項１〜３のいずれか１項に記載の圧電体薄膜（１）を製造する方法において、
スカンジウムアルミニウム合金からなる合金ターゲット材（１０）と基板（２）とを対向するように配置し、上記合金ターゲット材（１０）の対向面（１０５）に対して斜めからイオンビーム（３１）を照射し、上記合金ターゲット材（１０）からスカンジウム（１０１）とアルミニウム（１０２）とを基板（２）上に同時にスパッタリングすることにより、上記圧電体薄膜（１）を製造するイオン照射スパッタリング工程を有し、
該イオン照射スパッタリング工程においては、少なくとも窒素イオンを含む上記イオンビームを照射するか、あるいは少なくとも窒素ガスを含む雰囲気下で上記イオンビームを照射することを特徴とする圧電体薄膜（１）の製造方法。
【発明の詳細な説明】
【技術分野】
【０００１】
本発明は、スカンジウムアルミニウム窒化物からなる圧電体薄膜及びその製造方法に関する。
【背景技術】
【０００２】
スカンジウムアルミニウム窒化物（ＳｃxＡｌ1-xＮ；０＜ｘ＜１）からなる圧電体薄膜は、例えば窒化アルミニウム薄膜等に比べて高い圧電定数を示すことが可能である。そのため、表面弾性波（ＳＡＷ）素子や、幅広い発光波長を有する発光ダイオード（ＬＥＤ）用の発光層や、微小電気機械素子（ＭＥＭＳ）への適用が期待されている。
スカンジウムアルミニウム窒化物からなる圧電体薄膜は、窒素雰囲気下においてスカンジウムとアルミニウムを基板上にスパッタリングすることによって製造される（特許文献１参照）。
【先行技術文献】
【特許文献】
【０００３】
【特許文献１】特開２００９−１０９２６号公報
【発明の概要】
【発明が解決しようとする課題】
【０００４】
しかしながら、スパッタリングにより得られるスカンジウムアルミニウム窒化物からなる圧電体薄膜は、圧電特性にばらつきがある。即ち、スカンジウムとアルミニウムとの比率が同じスカンジウムアルミニウム窒化物からなる圧電体薄膜を作製しても、その圧電定数等の圧電特性に大きくばらつきが生じてしまう。そのため、必ずしも優れた圧電特性を示す圧電体薄膜を得ることができないという問題がある。
【０００５】
本発明は、かかる背景に鑑みてなされたものであり、優れた圧電特性を確実に発揮することができるスカンジウムアルミニウム窒化物からなる圧電体薄膜、及びその製造方法を提供しようとするものである。
【課題を解決するための手段】
【０００６】
本発明者らは、圧電性能のばらつきの原因がスカンジウムアルミニウム窒化物からなる厚電体薄膜中の炭素原子にあることを見出し、さらにその含有率を制御することにより圧電体薄膜の圧電性能を向上できることを見出して本発明を完成するに至った。
【０００７】
即ち、本発明の一態様は、スパッタリングにより得られ、かつスカンジウムアルミニウム窒化物からなる圧電体薄膜であって、
炭素原子の含有率が２．５ａｔ％以下であることを特徴とする圧電体薄膜にある。
【０００８】
本発明の他の態様は、上記圧電体薄膜を製造する方法において、
少なくとも窒素ガスを含む雰囲気下で、スカンジウムアルミニウム合金からなる合金ターゲット材から、スカンジウムとアルミニウムとを基板上に同時にスパッタリングすることにより、上記圧電体薄膜を製造する一元スパッタリング工程を有し、
上記合金ターゲット材は、炭素原子の含有率が５ａｔ％以下のスカンジウムアルミニウム合金からなることを特徴とする圧電体薄膜の製造方法にある。
【０００９】
本発明のさらに他の態様は、上記圧電体薄膜を製造する方法において、
少なくとも窒素ガスを含む雰囲気下で、スカンジウムからなるＳｃターゲット材とアルミニウムからなるＡｌターゲット材から、スカンジウムとアルミニウムとを基板上に同時にスパッタリングすることにより、上記圧電体薄膜を製造する二元スパッタリング工程を有し、
上記圧電体薄膜は、一般式ＳｃxＡｌ1-xＮ（０＜ｘ＜１）で表されるスカンジウムアルミニウム窒化物からなり、上記第Ｓｃターゲット材は、炭素原子の含有率が５／ｘ（ａｔ％）以下のスカンジウムからなることを特徴とする圧電体薄膜の製造方法にある。
【００１０】
また、本発明のさらに他の態様は、圧電体薄膜を製造する方法において、
スカンジウムアルミニウム合金からなる合金ターゲット材と基板とを対向するように配置し、上記合金ターゲット材の対向面に対して斜めからイオンビームを照射し、上記合金ターゲット材からスカンジウムとアルミニウムとを基板上に同時にスパッタリングすることにより、上記圧電体薄膜を製造するイオン照射スパッタリング工程を有し、
該イオン照射スパッタリング工程においては、少なくとも窒素イオンを含む上記イオンビームを照射するか、あるいは少なくとも窒素ガスを含む雰囲気下で上記イオンビームを照射することを特徴とする圧電体薄膜の製造方法にある。
【発明の効果】
【００１１】
上記圧電体薄膜は、スパッタリングより得られるスカンジウムアルミニウム窒化物からなる。スパッタリング時には、その原料となるターゲット材から微量の炭素原子が圧電体薄膜に混入し、この炭素原子の混入が圧電体薄膜の圧電ｄ33定数等の圧電特性を低下させる要因となる。上記圧電体薄膜は、上述のように炭素原子の含有率が低いスカンジウムアルミニウム窒化物からなるため、優れた圧電特性を確実に発揮することができる。
【００１２】
また、スカンジウムアルミニウム窒化物からなる圧電体薄膜においては、炭素原子の含有率が２．５ａｔ％を超えると、炭素原子の含有率が増大するにつれて圧電ｄ33定数等の圧電特性の低下幅も顕著に大きくなる。上記のごとく、炭素原子の含有率を２．５ａｔ％にすることにより、圧電特性の低下を十分に抑制することができ、炭素原子を含有していない純粋なスカンジウムアルミニウム窒化物からなる圧電体薄膜に比べても遜色ない優れた圧電特性を示すことができる。
【００１３】
上記圧電体薄膜は、一元スパッタリング工程により製造することができる。即ち、少なくとも窒素ガスを含む雰囲気下で、スカンジウムアルミニウム合金からなる合金ターゲット材から、アルミニウムとスカンジウムとを基板上に同時にスパッタリングすることにより製造することができる。このとき、炭素原子の含有率が５ａｔ％以下の合金ターゲット材を用いることにより、上記のごとく炭素原子の含有率が２．５ａｔ％以下の圧電体薄膜を製造することができる。
【００１４】
また、上記圧電体薄膜は、二元スパッタリング工程により製造することができる。即ち、少なくとも窒素ガスを含む雰囲気下で、スカンジウムからなるＳｃターゲット材とアルミニウムからなるＡｌターゲット材から、アルミニウムとスカンジウムとを基板上に同時にスパッタリングすることにより製造することができる。このとき、上記圧電体薄膜として、一般式ＳｃxＡｌ1-xＮ（０＜ｘ＜１）で表されるスカンジウムアルミニウム窒化物からなる薄膜を製造する際に、炭素原子の含有率が５／ｘ（ａｔ％）以下のＳｃターゲット材を用いることにより、上記のごとく炭素原子の含有率が２．５ａｔ％以下の圧電体薄膜を製造することができる。
【００１５】
また、上記圧電体薄膜は、照射スパッタリング工程により製造することができる。即ち、スカンジウムアルミニウム合金からなる合金ターゲット材と基板とを対向するように配置し、上記合金ターゲット材の対向面に対して斜めからイオンビームを照射し、上記合金ターゲット材からアルミニウムとスカンジウムとを基板上に同時にスパッタリングすることにより製造することができる。
この理由は次の通りである。即ち、イオンビームの照射によってターゲット材からはじき出される原子（被スパッタ原子）の放出角度分布は、その原子量によって異なる。原子量の小さい原子は、原子量の大きい原子に比べてイオンビームの入射方向と同じ方向で逆向きへ放射される割合が多くなる。
そこで、上記照射スパッタリング工程のごとく、上記合金ターゲット材の対向面に対して斜めからイオンビームを照射すると、合金ターゲット材中に含まれる炭素原子の大部分は、ＳｃやＡｌに比べて原子量が小さいため、イオンビームの入射方向と同じ方向でかつ逆向きへ放射され、基板への炭素原子の放射量を非常に少なくすることができる。したがって、上記のごとく炭素原子の含有率が２．５ａｔ％以下の圧電体薄膜を製造することができる。なお、イオン照射スパッタリング工程においては、少なくとも窒素イオンを含むイオンビームを照射するか、あるいは少なくとも窒素ガスを含む雰囲気下でイオンビームを照射する。そのため、スパッタリングにより、スカンジウムアルミニウム窒化物からなる圧電体薄膜を製造することができる。
【００１６】
上記のように、一元スパッタリング工程、二元スパッタリング工程、又は照射スパッタリング工程を行うことにより、炭素原子の含有率が２．５ａｔ％以下の圧電体薄膜を製造することができる。該圧電体薄膜は、高い圧電ｄ33定数を示し、優れた圧電特性を確実に発揮することができる。
【００１７】
このように、本発明によれば、優れた圧電特性を確実に発揮することができるスカンジウムアルミニウム窒化物からなる圧電体薄膜、及びその製造方法を提供することができる。
【図面の簡単な説明】
【００１８】
【図１】実施例１おける、基板上に形成された圧電体薄膜の断面構造を示す説明図。
【図２】実施例１における、圧電体薄膜の製造方法の概略を示す説明図。
【図３】実施例１における、圧電体薄膜中に含まれる炭素原子の含有率（ａｔ％）と、圧電体薄膜の圧電ｄ33定数（ｐＣ／Ｎ）との関係を示す説明図。
【図４】実施例２における、圧電体薄膜の製造方法の概略を示す説明図。
【発明を実施するための形態】
【００１９】
次に、上記圧電体薄膜及びその製造方法における好ましい実施形態について説明する。
上記圧電体薄膜は、スカンジウムアルミニウム窒化物からなる。スカンジウムアルミニウム窒化物は、一般式ＳｃxＡｌ1-xＮ（０＜ｘ＜１）で表すことができる。好ましくは、ｘは、０．０５≦ｘ≦０．５を満足することがよい。この場合には、上記圧電体薄膜の圧電応答性をより向上させることができる。より好ましくは、０．１５≦ｘ≦０．４５がよい。
【００２０】
上記圧電体薄膜は、基板上に形成することができる。基板としては、例えばシリコン、サファイヤ、炭化珪素、窒化ガリウム、ニオブ酸リチウム、ニオブ酸タンタル、水晶、ガラス、金属、ステンレス、インコネル、高分子フィルム等からなるものを用いることができる。高分子フィルムとしては、例えばポリイミドフィルム等がある。
【００２１】
上記圧電体薄膜は、上記一元スパッタリング工程、上記二元スパッタリング工程、又は上記照射スパッタリング工程を行うことにより製造することができる。一元スパッタリング工程及び照射スパッタリング工程においては、合金ターゲット材を用いる。合金ターゲット材中におけるスカンジウムとアルミニウムとの比率は、目的組成のスカンジウムアルミニウム窒化物におけるスカンジウムとアルミニウムとの比率に応じて適宜決定することができる。
【００２２】
また、二元スパッタリング工程においては、Ａｌターゲット材とＳｃターゲット材とを用いる。上記二元スパッタリング工程においては、スパッタリング時における電力密度を調整することにより、目的とする圧電体薄膜におけるスカンジウムとアルミニウムとの比率を調整することができる。
【００２３】
上記一元スパッタリング工程及び上記二元スパッタリング工程において、各種ターゲット材の電力密度は、例えば４．３〜１４Ｗ／ｃｍ2の範囲内にすることができる。６．５〜１１Ｗ／ｃｍ2の範囲内とすることが好ましい。ターゲット材の電力密度は、スパッタリング電力をターゲット材の面積で割った値である。
【００２４】
合金ターゲット材及びＳｃターゲット材は、高周波誘導加熱やアーク溶解により製造することができる。この合金ターゲット材やＳｃターゲット材の製造時には、炭素製のるつぼ又は炭素を含有するるつぼが使用されており、このるつぼからターゲット材中に炭素原子が混入し、目的とする圧電体薄膜にも炭素原子が混入する。上記一元スパッタリング工程及び上記二元スパッタリング工程においては、それぞれ合金ターゲット材及びＳｃターゲット材の中の炭素原子の含有率を下げることにより、目的とする圧電体薄膜の炭素原子の含有率を下げることができる。
【００２５】
また、上記照射スパッタリング工程においては、上記合金ターゲット材の対向面に対して斜めからイオンビームを照射する。即ち、上記対向面における上記イオンビームの入射角を鋭角にする。入射角を小さくするほど、圧電体薄膜中の炭素原子の含有率を下げることができる。一方、入射角を小さくすると、スパッタリングによる圧電体皮膜の生成速度が低下する傾向にある。生成速度を大きく低下させることなく、炭素原子の含有率を十分に下げるという観点から、イオンビームの入射角は１５〜８０°であることが好ましく、２５〜７０°であることがより好ましい。
また、上記照射スパッタリング工程においても、合金ターゲット材中の炭素原子の含有量は少ないことが好ましい。照射スパッタリング工程における合金ターゲット中の炭素原子の含有率は例えば１０ａｔ％以下にすることができ、５ａｔ％以下であることがより好ましい。これにより、より一層確実に圧電体薄膜中の炭素原子の含有率を下げることができる。
【００２６】
また、スパッタリングは、窒素ガスを含む雰囲気下で行うことができる。具体的には、例えば窒素ガスと、アルゴンガス等の不活性ガスとの混合ガス雰囲気下で行うことができる。混合ガス雰囲気下でスパッタリングを行う場合には、混合ガス中の窒素ガス濃度を２５〜５０体積％にすることができる。圧電体薄膜の圧電応答性を向上させるという観点から、窒素ガス濃度は３０〜４５体積％であることが好ましい。
【００２７】
また、スパッタリングは、０．１〜０．８Ｐａの圧力下で行うことができる。好ましくは、０．１〜０．４Ｐａの圧力下で行うことがよい。
スパッタリングにおいける基板の温度は、例えば１８〜６００℃の範囲内にすることができる。好ましくは、２００〜４００℃にすることがよい。
【００２８】
上記照射スパッタリング工程においては、少なくとも窒素イオンを含むイオンビームを照射するか、あるいは少なくとも窒素ガスを含む雰囲気下でイオンビームを照射する。窒素イオンを含むイオンビームを照射する場合には、例えばＡｒガス、窒素ガス、又はこれらの混合ガスを含む雰囲気下で照射スパッタリング工程を行うことができる。また、窒素ガスを含む雰囲気下でイオンビームを照射する場合には、アルゴン等のイオンビームを照射することができる。アルゴン等のイオンビームには窒素イオンが含まれていてもよい。
【実施例】
【００２９】
（実施例１）
次に、圧電体薄膜の実施例及び比較例について説明する。
本例においては、炭素原子（Ｃ）の含有率が異なる複数の圧電体薄膜を製造し、これらの圧電定数の評価を行う。
図１に示すごとく、本例の圧電体薄膜１は、シリコンからなる基板２上に形成されており、スカンジウムアルミニウム窒化物からなり、微量の炭素を含有する。
【００３０】
圧電体薄膜１の製造にあたっては、まず、市販のシリコンからなる基板と、市販のスカンジウムアルミニウム合金（Ｓｃ0.45Ａｌ0.55合金）からなる板状の合金ターゲット材を準備した。合金ターゲット材は、炭素製のるつぼを用いた高周波誘導加熱により作製されたものであり、スカンジウムとアルミニウムとの元素組成比は０．４５：０．５５（Ｓｃ：Ａｌ）である。なお、本例において、合金ターゲット材中のＳｃ含有率（ａｔ％）、及び後述の圧電体薄膜中のＳｃ含有率（ａｔ％）は、波長分散型蛍光Ｘ線分析装置（日本電子株式会社製の「ＪＸＡ−８５００Ｆ」）により分析した結果に基づいて算出した。
【００３１】
次に、スパッタリング装置（アルバック社製の高周波マグネトロンスパッタリング装置）を用いて、窒素雰囲気下にて基板上に合金ターゲット中に含まれるＳｃとＡｌとをスパッタリングすることにより、圧電体薄膜を作製した。
具体的には、図２に示すごとく、スパッタリングチャンバ−内に基板２と合金ターゲット材１０とを対向するように配置した。そして、スパッタリング圧力０．１６Ｐａ、窒素濃度４３体積％、ターゲット電力密度１０Ｗ／ｃｍ2、基板温度３００℃、スパッタリング時間２００分という条件で、合金ターゲット材１０からスカンジウム１０１とアルミニウム１０２とを基板２上にスパッタリングした。なお、スパッタリングチャンバ−は、５×１０-5Ｐａ以下に減圧し、チャンバ-内に９９．９９９体積％のアルゴンガス及び９９．９９９体積％の窒素ガスを導入した。合金ターゲット材１０は、蒸着前に、Ａｒガス雰囲気で３分間スパッタリングした。
【００３２】
図２に示すごとく、本例においては、合金ターゲット材１０にＲＦ電圧を印加して、合金ターゲット材１０の表面にＲＦプラズマ１１を形成させた。これにより、自己バイアス効果によってプラズマ１１中の正イオン（窒素イオン及びアルゴンイオン）が、合金ターゲット材１０に向かって加速され衝突する。この衝突により、図２に示すごとく、合金ターゲット材１０からスカンジウム原子１０１やアルミニウム原子１０２がはじき出され、合金ターゲット材１０に対向するように配置した基板２の対向面２１上にスパッタリングされる。
このようにして、基板２上に、スカンジウムアルミニウム窒化物からなる圧電体薄膜１を作製した（図１参照）。なお、本例においては、ＲＦ電圧を印加する例で説明したが、ＤＣ電圧を印加する場合でも同様にして圧電体薄膜１を製造することができる。
【００３３】
得られた圧電体薄膜１について、ＣｕＫα線を使用した全自動Ｘ線回折装置（マックサイエンス社製の「Ｍ０３Ｘ−ＨＦ」）により、Ｘ線回折強度を測定した。その結果、２θ＝３６〜３７°に回折ピークが観察された。これにより、スカンジウムアルミニウム窒化物からなる圧電体薄膜１が作製されていることを確認した。
また、上述の波長分散型蛍光Ｘ線分析装置を用いて圧電体薄膜１の組成を調べたところ、Ｓｃの原子数とＡｌの原子数との総量を１００ａｔ％としたときにおけるＳｃ原子の含有率は、４３ａｔ％であった。即ち、スカンジウムアルミニウム窒化物の一般式ＳｃxＡｌ1-xＮにおいて、ｘ＝０．４３である。
【００３４】
本例においては、合金ターゲット材として、炭素原子（Ｃ）含有率が異なる複数のスカンジウムアルミニウム合金のターゲット材を用いて、複数の圧電体薄膜（試料１〜９）を製造した。
各試料の圧電体薄膜は、合金ターゲット材の種類、即ち、Ｃ含有率（ａｔ％）の異なる合金ターゲット材を用いた点を除いては、同様にして作製したものである。
各試料の作製に用いた合金ターゲット材のＣ含有率（ａｔ％）、及び得られた圧電体薄膜中のＣ含有率（ａｔ％）を後述の表１に示す。
【００３５】
なお、Ｃ含有率（ａｔ％）は、二次イオン質量分析（ＳＩＭＳ）により測定した。
具体的には、カメカ（ＣＡＭＥＣＡ）社製のＳＩＭＳ装置「ＩＭＳ  ７ｆ」を用いて、一次イオン種：Ｃｓ+、一次イオン加速エネルギー：１５ｋｅＶ、二次イオン極性：ネガティブ、帯電補償：メタルコート／Ｅ−ｇｕｎという条件で測定した。合金ターゲット材中のＣ含有率は、合金ターゲット中のＳｃ原子数とＡｌ原子数との総量１００ａｔ％に対するＣ原子の含有率（ａｔ％）である。また、圧電体薄膜中のＣ含有率は、圧電体薄膜のＳｃ原子数とＡｌ原子数とＮ原子数との総量１００ａｔ％に対するＣ原子の含有率（ａｔ％）である。
【００３６】
次に、各試料の圧電体薄膜の圧電ｄ33定数（ｐＣ／Ｎ）を測定した。圧電ｄ33定数は、ピエゾメーター（ピエゾテスト社製の「ＰＭ２００」）を用いて、加重０．２５Ｎ、周波数１１０Ｈｚという条件で測定した。その結果を表１に示す。
また、表１に基づいて、圧電体薄膜中のＣ含有率（ａｔ％）と圧電体薄膜の圧電ｄ33定数との関係を図３に示す。
【００３７】
【表１】
2014236051.tif 000003
【００３８】
表１及び図３より知られるごとく、スカンジウムアルミニウム窒化物からなる圧電体薄膜の炭素原子の含有率が増加すると、圧電体薄膜の圧電ｄ33定数が加速的に低下することがわかる。圧電体薄膜における炭素原子の含有率を２．５ａｔ％以下にすることにより、炭素原子の含有率による圧電ｄ33定数の低下幅を小さくすることができ、圧電体薄膜は２０ｐＣ／Ｎを超える高い圧電ｄ33定数を示すことができる（図３参照）。より好ましくは、圧電体薄膜における炭素原子の含有率は１．５ａｔ％以下がよく、さらに好ましくは０．７５ａｔ％以下がよい。
【００３９】
また、圧電体薄膜における炭素原子の含有率を上述のように２．５ａｔ％以下にするためには、炭素原子の含有率が５ａｔ％以下のスカンジウムアルミニウム合金ターゲットを用いればよい（表１及び図３参照）。さらに、炭素原子の含有率が１．５ａｔ％以下の圧電体薄膜を得るためには、炭素原子の含有率が３ａｔ％以下のスカンジウムアルミニウム合金ターゲットを用いればよく、炭素原子の含有率が０．７５ａｔ％以下の圧電体薄膜を得るためには、炭素原子の含有率が１．５ａｔ％以下のスカンジウムアルミニウム合金ターゲットを用いればよい。
【００４０】
（変形例１）
実施例１においては、スカンジウムアルミニウム合金からなる合金ターゲット材を用いた一元スパッタリング工程を行うことにより、圧電体薄膜を作製したが、スカンジウムからなるＳｃターゲット材と、アルミニウムからなるＡｌターゲット材を用いた二元スパッタリング工程を行うことにより圧電体薄膜を製造することもできる。この場合には、Ｓｃターゲット材及びＡｌターゲット材からアルミニウムとスカンジウムとを基板上に同時にスパッタリングする点を除いては、実施例１と同様にして、圧電体薄膜を製造することができる。
【００４１】
本例のような二元スパッタリング工程においては、Ａｌターゲットではなく、Ｓｃターゲット材中に炭素が含まれる。この炭素は、実施例１の合金ターゲット材と同様に、Ｓｃターゲットの製造時に混入する。一方、実施例１から知られるように、圧電特性を高めるという観点から、スカンジウムアルミニウム窒化物からなる圧電体薄膜における炭素原子含有率は２．５ａｔ％以下が好ましい。
したがって、二元スパッタリング工程において、一般式ＳｃxＡｌ1-xＮ（０＜ｘ＜１）で表されるスカンジウムアルミニウム窒化物からなる圧電体薄膜を得るにあたっては、炭素原子含有率が５／ｘ（ａｔ％）以下のＳｃターゲット材を用いることが好ましい。また、炭素原子の含有率が１．５ａｔ％以下の圧電体薄膜を得るためには、炭素原子の含有率が３／ｘ（ａｔ％）以下のＳｃターゲットを用いればよく、炭素原子の含有率が０．７５ａｔ％以下の圧電体薄膜を得るためには、炭素原子の含有率が１．５／ｘ（ａｔ％）以下のＳｃターゲットを用いればよい。なお、Ｓｃターゲット材中の炭素原子の含有率は、Ｓｃターゲット材中のＳｃ１００ａｔ％に対する炭素原子の含有率である。
【００４２】
（実施例２）
本例は、合金ターゲット材の対向面に対して斜めからイオンビーム照射してスパッタリングを行うというイオン照射スパッタリング工程を行うことにより、スカンジウムアルミニウム窒化物からなる圧電体薄膜を製造する例である。
具体的には、まず、実施例１と同様にして、スカンジウムアルミニウム合金からなる合金ターゲット材１０と基板２とを対向するように配置した（図４参照）。
基板２としては、実施例１と同様のシリコン基板を用いることができる。合金ターゲット材１０としては、実施例１のように炭素含有率が例えば５ａｔ％以下のスカンジウムアルミニウム合金ターゲット材を用いることもできるが、炭素含有率が５ａｔ％を超える合金ターゲット材を用いることも可能である。
【００４３】
図４に示すごとく、板状の合金ターゲット材１０の面のうち、基板２に対向している面を対向面１０５とすると、イオンガン３を用いて、合金ターゲット材１０の対向面１０５に対して斜めから窒素イオンを含むイオンビーム３１を照射した。イオンビーム３１の照射はアルゴンガス雰囲気下で行った。本例においては、イオンビーム３１の照射方向と合金ターゲット材の対向面１０５とのなす角度θが４５°となるように、イオンビーム３１を照射した。これにより、合金ターゲット材１０からアルミニウム１０１とスカンジウム１０２とを基板２上に同時にスパッタリングし、スカンジウムアルミニウム窒化物からなる圧電体薄膜を得た。
【００４４】
本例のように、イオンビーム３１を斜めから照射すると、原子量の小さい炭素原子は、原子量の大きいスカンジウム原子やアルミニウム原子に比べてイオンビーム３１の入射方向と同じ方向で逆向きへ放射される割合が多くなる。図４においては、入射方向と逆向きへ放射される炭素原子１０９を図示している。同図に示すように、合金ターゲット材１０中に含まれる炭素原子１０９の大部分は、イオンビーム３１の入射方向と同じ方向でかつ逆向きへ放射され、基板２への炭素原子の放射量を非常に少なくすることができる。したがって、本例のイオン照射スパッタリング工程を行うことによっても、２．５ａｔ％以下という炭素原子含有率の低い圧電体薄膜の製造が可能になる。
【００４５】
また、上述のイオン照射スパッタリング工程の例においては、Ａｒガス雰囲気下で窒素イオンガスを含むイオンビーム３１を照射して、圧電体薄膜を製造しているが、イオンビーム３１は、必ずしも窒素イオンを含む必要はない。即ち、窒素ガスを含む雰囲気下で、アルゴン等のイオンビーム（Ａｒイオンビーム）を照射することにより、スカンジウムアルミニウム窒化物からなる圧電体薄膜を製造することもできる。この場合にも、イオンビームを斜めから照射することにより、２．５ａｔ％以下という炭素原子含有率の低い圧電体薄膜の製造が可能になる。
【符号の説明】
【００４６】
１  圧電体薄膜
２  基板
１０  合金ターゲット材
１０１  スカンジウム
１０２  アルミニウム
【図１】
2014236051.tif 000004
【図２】
2014236051.tif 000005
【図３】
2014236051.tif 000006
【図４】
2014236051.tif 000007